금속 복합 수산화물 , 수산화 리튬 및 산 화보 론 을 혼합 한 후 예비 소성 하 는 단계 ( S 240 ) 에서 는 , 상기 금속 복합 수산화물 , 수산화 리튬 및 산화 보론 은 1 차 로 혼합 하 고 , 그 후 에 제 1 온도 범위 및 제 1 시간 동안 가열 하 여 예비 소성 을 수행 할 수 있 다 . 상기 예비 소성 은 높 은 온도 에서 소성 하 기 전 상대 적 으로 낮 은 온도 에서 예비 적 으로 열 을 가함 으로써 , 소성 에 의하 여 제조 된 양극 활물질 의 전기 화학 적 성능 을 보다 향상 시킬 수 있 다 . 상기 제 1 온도 범위 는 350 ℃ 내지 500 ℃ 일 수 있 으며 , 상기 제 1 시간 은 3 시간 내지 8 시간 일 수 있 다 . 상기 예비 소성 이 제 1 온도 범위 와 제 1 시간 내 에서 수행 됨 으로써 , 후속 하 는 소성 에 의하 여 양극 활물질 의 미세 구조 가 제어 되 며 , 전기 적 특성 을 보다 향상 시킬 수 있 다 . 또한 , 보론 이 상기 양극 활물질 의 표면 부 에서 일차 입자 의 결정 성 을 제어 함 으로써 , 리튬 이온 의 이동 경로 가 보다 효율 적 으로 형성 되 도록 할 수 있 다 . 바람직 하 게 는 , 상기 제 1 온도 범위 는 400 ℃ 내지 500 ℃ 일 수 있 으며 , 보다 바람직 하 게 는 410 ℃ 내지 480 ℃ 일 수 있 다 . 또한 , 바람직 하 게 는 , 상기 제 1 시간 은 3 시간 내지 7 시간 일 수 있 으며 , 보다 바람직 하 게 는 4 시간 내지 6 시간 일 수 있 다 .